(57)【特許請求の範囲】
【請求項１】
可視光の透過性を有する第一フィルムと、対極として機能する第二フィルムとを重ねて配し、かつ、その間に空間が設けられるように両者の周縁部が熱可塑性樹脂を介して熱圧着されてなる収容体、
前記収容体の前記空間内に電解質ともに封入され、導電性を有する複数の線材が網目状に編まれてなる構造の作用極、
及び、前記作用極と電気的に接続され、前記熱可塑性樹脂からなる封止部の内部を貫通して前記空間内から外部へ延在する集電部、
を少なくとも備えた色素増感型光電変換素子であって、
前記封止部において、前記集電部と前記第二フィルムとの間に、耐熱性樹脂からなる第三フィルムを配したことを特徴とする色素増感型光電変換素子。
【請求項２】
前記第三フィルムは、前記封止部において、前記第一フィルム／前記集電部の間、および前記集電部／前記第二フィルムの間、のうち、前記集電部／前記第二フィルムの間のみに配されていることを特徴とする請求項１に記載の色素増感型光電変換素子。
【請求項３】
前記封止部は、平面視矩形に形成され、
前記第三フィルムは、前記封止部の４つの辺部のうち集電部が封止部の内部を貫通している辺部のみに形成されていることを特徴とする請求項１または２に記載の色素増感型光電変換素子。
【請求項４】
導電性を有する複数の線材が網目状に編まれてなる構造の作用極と、
対極として機能する第四フィルムと、
前記作用極と電気的に接続された集電部と、
可視光の透過性を有する透過性フィルムからなる袋体とを少なくとも備え、
前記袋体の開口部が熱可塑性樹脂を介して熱圧着されることによって、前記作用極及び前記第四フィルムが電解質とともに前記袋体中に封入され、
前記対極の少なくとも一部及び前記集電部が、前記熱可塑性樹脂からなる封止部の内部を貫通して前記袋体の外部へ延在されてなる色素増感型光電変換素子であって、
前記封止部において、前記第四フィルムと前記集電部との間に前記熱可塑性樹脂とともに耐熱性樹脂からなる第五フィルムを配置することを特徴とする色素増感型光電変換素子。
【請求項５】
前記第五フィルムは、前記封止部において、前記透過性フィルム／前記集電部の間、および前記集電部／前記第四フィルムの間、のうち、前記集電部／前記第四フィルムの間のみに配置されていることを特徴とする請求項４に記載の色素増感型光電変換素子。
【請求項６】
前記袋体は、平面視矩形に形成され、
前記第五フィルムは、前記袋体の４つの辺部のうち集電部が封止部の内部を貫通している辺部のみに形成されていることを特徴とする請求項４または５に記載の色素増感型光電変換素子。
【発明の詳細な説明】
【技術分野】
【０００１】
本発明は、色素増感太陽電池などに用いられる光電変換素子に関する。より詳しくは、発電極を構成する作用極として、線状の基材が網目状に編まれてなるテキスタイル構造の電極を用いた光電変換素子において、発電極の集電部の短絡を防止する構造を備えた色素増感型光電変換素子に関する。
【背景技術】
【０００２】
色素増感太陽電池は、スイスのグレッツェルらのグループなどから提案されたもので、高い変換効率を得られる光電変換素子として着目されている（例えば、非特許文献１を参照）。
色素増感太陽電池は、シリコン系の従来型の太陽電池と比較して大幅な低価格化が可能とされているが、発電部に使用される導電性基板の価格が低価格化の障害となっている。従来構造の色素増感太陽電池においては、特に光が入射する側の電極（窓電極）には、可視光の透過性と高い伝導性が要求されるため、ガラス基板やプラスチック基板上にスズドープ酸化インジウムやフッ素ドープ酸化スズといった透明導電性金属酸化物を塗布した基板が用いられてきた。したがって、このような透明導電性基板を用いていない、全く新しい構造の色素増感太陽電池が実現するならば、太陽電池の大幅な低価格化が可能であるとして研究開発が進められている。
【０００３】
従来の色素増感太陽電池は、平板型、あるいは積層型のものが大半であり、その多くは、透明導電性基板上に順次、各機能材料を積み上げるような形状を有している。例えば特許文献１には、円筒型の透明セルの内部に、各機能材料を積層した構成の色素増感太陽電池が開示されている。
また、金属線を発電部の作用極に用いる新規な素子構造が提案されている（特許文献２〜４参照）。しかし、これらの構造においては、作用極に金属線を採用したがゆえに、大面積の太陽電池モジュールの構成が困難となり、本来、色素増感太陽電池が有する、大面積化が容易であるという利点を損なう結果となった。そのため、上記の利点を損なうことのない素子構造の開発が必要とされている。
大面積素子を可能とする構造として、特許文献５〜８に記載されたようなものがある。この構造は、例えば作用極をなす金属線を、複数の金属線が網目状に編まれてなるテキスタイル構造としたものであって、このような構造の作用極を用いることによって、大面積素子を構成するとともに、フレキシブルな構造の色素増感型光電変換素子の提供を可能とするものである。
【０００４】
図５にテキスタイル構造の作用極を備える構造の色素増感型光電変換素子の一例を示す。図５（ａ）は、その平面図であり、図５（ｂ）は、図５（ａ）のＨ−Ｈ線に沿う断面図、図５（ｃ）は、図５（ａ）のＪ−Ｊ線に沿う断面図である。
この色素増感型光電変換素子１０１の発電極１０２は、テキスタイル構造の作用極１０３と金属板からなる対極１０４とから構成されている。作用極１０３は対極１０４と重ね合わされた上で、透明のフィルム１０５と対極１０４の周縁部を貼り合わせることによって形成された空間Ｒ内に封入されている。図５（ｂ）に示すように、空間Ｒには、電解質も封入されている。
この構造においては、集電効率を向上させるために、作用極１０３を構成する第一金属線１０８及び／又は第二金属線１０９の全ての金属線を電極外部に引き出すことによって、集電部１０７とすることが好適であり、本例においても、第二金属線１０９の全てが集電部１０７として発電極１０２の外部に引き出される構成となっている。
【先行技術文献】
【特許文献】
【０００５】
【特許文献１】特開２００３−７７５５０号公報
【特許文献２】特開２００５−１９６９８２号公報
【特許文献３】特表２００５−５１６３７０号公報
【特許文献４】特開２００８−１０８５０８号公報
【特許文献５】特開２００１−２８３９４４号公報
【特許文献６】特開２００１−２８３９４５号公報
【特許文献７】特表２００６−５２１７００号公報
【特許文献８】特表２００６−５２３３６９号公報
【非特許文献】
【０００６】
【非特許文献１】O'Regan B., Graetzel M., Alow cost, high-efficiency solar cell based on dye-sensitized colloidal TiO2 films, Nature, 1991年, 353号, 737-739ページ
【発明の概要】
【発明が解決しようとする課題】
【０００７】
ところで、上述したような構造の色素増感型光電変換素子１０１の場合、電解質を封止するため、フィルム１０５の四辺に熱可塑性樹脂１０６を配置し、加熱することで対極１０４に直接貼り付けており、これにより発電極２の四辺に電解質を封入するための封止部Ｓを形成している。集電部１０７は、この封止部Ｓを貫通するように空間Ｒの内部から外部へ延在している。
しかしながら、この方法により封止部Ｓを形成する場合、封止部Ｓを形成する熱可塑性樹脂１０６の層の厚みが熱圧着の際に薄くなることによって、集電部１０７と対極１０４とが短絡し、太陽電池として機能しなくなることがあるという問題がある。
図５（ｃ）を参照すると、封止部Ｓにおいて、集電部１０７と対極１０４とが接触し、短絡してしまっていることがわかる。この状態では、色素増感型光電変換素子１０１が正常に機能しないことは言うまでもない。
【０００８】
この発明は、このような事情を考慮してなされたもので、その目的は、複数の金属線が網目状に編まれてなるテキスタイル構造の作用極を有する色素増感型光電変換素子において、作用極の集電部と対極との短絡を防ぐ構造を有する光電変換素子を提供することにある。
【課題を解決するための手段】
【０００９】
本発明は、可視光の透過性を有する第一フィルムと、対極として機能する第二フィルムとを重ねて配し、かつ、その間に空間が設けられるように両者の周縁部が熱可塑性樹脂を介して熱圧着されてなる収容体、前記収容体の前記空間内に電解質ともに封入され、導電性を有する複数の線材が網目状に編まれてなる構造の作用極、及び、前記作用極と電気的に接続され、前記熱可塑性樹脂からなる封止部の内部を貫通して前記空間内から外部へ延在する集電部、を少なくとも備えた色素増感型光電変換素子であって、前記封止部において、前記集電部と前記第二フィルムとの間に、耐熱性樹脂からなる第三フィルムを配した色素増感型光電変換素子を提供する。前記第三フィルムは、前記封止部において、前記第一フィルム／前記集電部の間、および前記集電部／前記第二フィルムの間、のうち、前記集電部／前記第二フィルムの間のみに配されていることが好ましい。
前記封止部は、平面視矩形に形成され、前記第三フィルムは、前記封止部の４つの辺部のうち集電部が封止部の内部を貫通している辺部のみに形成されていることが好ましい。
【００１０】
本発明は、導電性を有する複数の線材が網目状に編まれてなる構造の作用極と、対極として機能する第四フィルムと、前記作用極と電気的に接続された集電部と、可視光の透過性を有する透過性フィルムからなる袋体とを少なくとも備え、前記袋体の開口部が熱可塑性樹脂を介して熱圧着されることによって、前記作用極及び前記第四フィルムが電解質とともに前記袋体中に封入され、前記対極の少なくとも一部及び前記集電部が、前記熱可塑性樹脂からなる封止部の内部を貫通して前記袋体の外部へ延在されてなる色素増感型光電変換素子であって、前記封止部において、前記第四フィルムと前記集電部との間に前記熱可塑性樹脂とともに耐熱性樹脂からなる第五フィルムを配置する色素増感型光電変換素子を提供する。
前記第五フィルムは、前記封止部において、前記透過性フィルム／前記集電部の間、および前記集電部／前記第四フィルムの間、のうち、前記集電部／前記第四フィルムの間のみに配置されていることが好ましい。
前記袋体は、平面視矩形に形成され、前記第五フィルムは、前記袋体の４つの辺部のうち集電部が封止部の内部を貫通している辺部のみに形成されていることが好ましい。
【発明の効果】
【００１１】
本発明の色素増感型光電変換素子は、封止部において集電部と対極として機能する第二フィルムとの間に、熱可塑性樹脂とともに耐熱性樹脂からなる第三フィルムを配置する構成とした。この構成によって、集電部と対極として機能する第二フィルムとの間の絶縁が確実となり、両極間の短絡を防止することができる。
【図面の簡単な説明】
【００１２】
【図１】本発明に係る第１の実施形態の概略構成図である
【図２】本発明に係る第１の実施形態の分解斜視図である。
【図３】本発明に係る第２の実施形態の概略構成図である。
【図４】本発明に係る第３の実施形態の概略構成図である。
【図５】テキスタイル構造の作用極を備える色素増感型光電変換素子の概略構成図である。
【発明を実施するための形態】
【００１３】
＜第１実施形態＞
以下、図面を参照しながら、本発明の第１実施形態について詳細に説明する。図１は本発明の第１実施形態の光電変換素子を示す概略構成図であり、図１（ａ）はその平面図である。図１（ｂ）は、図１（ａ）のＢ−Ｂ線に沿う光電変換素子の発電部の断面図、図１（ｃ）は、図１（ａ）のＣ−Ｃ線に沿う光電変換素子の封止部の断面図である。また、図２は、光電変換素子の分解斜視図である。
【００１４】
図１に示すように、本実施形態の光電変換素子１は、発電極２を構成する作用極３が線状をなす複数の第一基材８（線材）および第二基材９（線材）を網目状に編み込んだテキスタイル構造である。
発電部２は、主として作用極３と板状の対極４（第二フィルム）と可視光の透過性を有する第一フィルム５とから構成されている。図２の分解斜視図に示すように、本実施形態の構成は、第一フィルム５と対極４とで、作用極３を挟み込む構成である。第一フィルム５は、板状の対極４と略同形状をなしており、その周縁部が対極４に貼り付けられている。この接着により、第一フィルム５と対極４とによって空間Ｒが形成されている。作用極３は、この空間Ｒの中に電解質１１とともに封入されており、対極４と重ねられている。
【００１５】
第一フィルム５と対極４との接着は、熱可塑性樹脂６を第一フィルム５及び対極４の周縁部に配置し、両者を貼り合わせた上で熱圧着して行う。以下、熱可塑性樹脂６を用いて第一フィルム５と対極４を接着している部分を封止部Ｓと称する。
【００１６】
作用極３を構成する第一基材８及び第二基材９のうち一方（本実施形態では第二基材９）は、前記空間Ｒから封止部Ｓを貫通して延在することで集電部７となっており、集電端１０に接続されている。集電部７として第二基材９を構成する線材の全てが引き出されることが好ましいが、発電極２において発生した電子を集電することができれば、本数は問わない。このように、発電部２において発生した電子は、集電部７を介して集電端１０において集電される。
【００１７】
本発明の第１実施形態に係る光電変換素子１は、集電部７が空間Ｒの内部から、封止部Ｓを貫通する部分において、集電部７と対極４との間に、絶縁のための耐熱性樹脂からなる第三フィルム１２を配置する。図１（ｃ）は、封止部Ｓの断面図であり、集電部７と対極４との間に、第三フィルム１２が配置され、その周囲に熱可塑性樹脂６がそれらの間を埋めるように配されていることがわかる。
耐熱性樹脂フィルム１２は、図１（ａ）に最も明瞭に示されるように、全ての集電部７と対極４とを絶縁するのに十分な長さ（図１（ａ）の上下方向の長さ）を有する。また、封止部Ｓを構成する熱可塑性樹脂６の幅（図１（ａ）の左右方向の幅）よりも広い幅を有する。
【００１８】
以下、本発明の色素増感型光電変換素子１の構成要素について詳細を述べる。
第一基材８および第二基材９は直径５０μｍのＴｉからなるワイヤである。作用極３は、所定本数の第一基材８および第二基材９が互いに網目状に編まれてなる構造を有している。第一基材８と第二基材９とは、重複部において互いが十分接触するように編まれ、矩形をなすテキスタイル構造を有している。
第一基材８及び第二基材９としてはＴｉに限ることはなく、ＷやＰｔなど耐食性の高い金属およびそれらの合金も使用可能である。また、導電性を有し、かつ、電解質１１に対して電気化学的に不活性な材質からなる線状基材を、例えば、Ｔｉなどによって被覆したＴｉ被覆金属線なども第一基材８及び第二基材９として用いることができる。
【００１９】
以下、Ｔｉ被覆金属線としてＴｉ被覆Ｃｕ線の製造方法の一例を記す。
まず、Ｔｉを押出成型等によってパイプ状に形成すると共に、Ｃｕを押出成型等によって線状に形成し、これらＴｉパイプとＣｕ線を同時に走行させつつＴｉ製パイプの内部にＣｕ線を挿入し、これらを絞って、両者間を密着させて、Ｔｉ被覆Ｃｕ線を得る。
このような第一基材８の太さ（直径）は、例えば、１０μｍ〜１０ｍｍとするのが好ましい。ただし、柔軟性を十分に発揮させるためには、第一基材８の太さは細いほどよい。
【００２０】
第一基材８および第二基材９のうち、テキスタイル構造をなす部分には、その表面に多孔質酸化物半導体層１３が配されており、その表面には少なくとも一部に増感色素及び電解質１１が担持されている。ただし、第二基材９のうち、集電部７には多孔質酸化物半導体層１３が配されることはない
多孔質酸化物半導体層１３を形成する半導体は、酸化チタン（ＴｉＯ２）である。この酸化チタンの膜厚は約５μｍとしたが、特に限定されるものではなく、例えば、１μｍ〜５０μｍであってよい。
多孔質酸化物半導体層１３を形成する半導体としては酸化チタンに限ることはなく、一般に色素増感型太陽電池に用いられるものであれば、酸化亜鉛（ＺｎＯ）、酸化スズ（ＳｎＯ２）、酸化亜鉛（ＺｎＯ）、酸化ニオブ（Ｎｂ２Ｏ５）、酸化タングステン（ＷＯ３）など様々な半導体電極が制限なく使用可能である。
【００２１】
増感色素としては、例えば、Ｎ７１９、Ｎ３、ブラックダイなどのルテニウム錯体、ポルフィリン、フタロシアニン等の含金属錯体をはじめ、エオシン、ローダミン、メロシアニン等の有機色素などを適用することができ、これらの中から用途、使用半導体に適した励起挙動をとるものを適宜選択すれば良い。
【００２２】
多孔質酸化物半導体層１３内には、電解液が含浸されており、この電解液も前記電解質１１の一部を構成している。この場合、多孔質酸化物半導体層１３内の電解質１１は、多孔質酸化物半導体層１３内に電解液を含浸させてなるものか、または、多孔質酸化物半導体層１３内に電解液を含浸させた後に、この電解液を適当なゲル化剤を用いてゲル化（擬固体化）して、多孔質酸化物半導体層１３と一体に形成されてなるもの、あるいは、イオン液体をベースとしたもの、さらには、酸化物半導体粒子及び導電性粒子を含むゲル状の電解質などが用いられる。
【００２３】
上記電解液としては、ヨウ素、ヨウ化物イオン、ターシャリーブチルピリジンなどの電解質成分が、エチレンカーボネートやメトキシアセトニトリルなどの有機溶媒やイオン液体に溶解されてなるものが用いられる。
この電解液をゲル化する際に用いられるゲル化剤としては、ポリフッ化ビニリデン、ポリエチレンオキサイド誘導体、アミノ酸誘導体などが挙げられる。
また、揮発性電解質溶液に代えて、一般に色素増感型太陽電池に用いられるものであれば、溶媒がイオン液体であるものやゲル化したものだけではなく、ｐ型無機半導体や有機ホール輸送層といった固体であっても制限なく使用可能である。
【００２４】
上記イオン液体としては、特に限定されるものではないが、室温で液体であり、例えば、四級化された窒素原子を有する化合物をカチオンとした常温溶融塩が挙げられる。
常温溶融塩のカチオンとしては、四級化イミダゾリウム誘導体、四級化ピリジニウム誘導体、四級化アンモニウム誘導体などが挙げられる。
常温溶融塩のアニオンとしては、ＢＦ４−，ＰＦ６−，（ＨＦ）ｎ−、ビストリフルオロメチルスルホニルイミド［Ｎ（ＣＦ３ＳＯ２）２−］、ヨウ化物イオンなどが挙げられる。
イオン液体の具体例としては、四級化イミダゾリウム系カチオンとヨウ化物イオンまたはビストリフルオロメチルスルホニルイミドイオンなどからなる塩類を挙げることができる。
【００２５】
上記酸化物半導体粒子としては、物質の種類や粒子サイズなどは特に限定されるものではないが、イオン液体を主体とする電解液との混和性に優れ、この電解液をゲル化させるようなものが用いられる。また、酸化物半導体粒子は、電解質１１の半導電性を低下させることがなく、電解質１１に含まれる他の共存成分に対する科学的安定性に優れることが必要である。特に、電解質１１がヨウ素／ヨウ化物イオンや、臭素／臭化物イオンなどの酸化還元対を含む場合であっても、酸化物半導体粒子は、酸化反応による劣化を生じないものが好ましい。
【００２６】
このような酸化物半導体粒子としては、ＴｉＯ２、ＳｎＯ２、ＳｉＯ２、ＺｎＯ、Ｎｂ２Ｏ５、Ｉｎ２Ｏ３、ＺｒＯ２、Ａｌ２Ｏ３、ＷＯ３、ＳｒＴｉＯ３、Ｔａ２Ｏ５、Ｌａ２Ｏ３、Ｙ２Ｏ３、Ｈｏ２Ｏ３、Ｂｉ２Ｏ３、ＣｅＯ２からなる群から選択される１種または２種以上の混合物が好ましく、その平均粒径は２ｎｍ〜１０００ｎｍ程度が好ましい。
【００２７】
上記導電性微粒子としては、導電体や半導体など、導電性を有する粒子が用いられる。
また、導電性粒子の種類や粒子サイズなどは特に限定されるものではないが、イオン液体を主体とする電解液との混和性に優れ、この電解液をゲル化するようなものが用いられる。さらに、電解質１１に含まれる他の共存成分に対する化学的安定性に優れることが必要である。
特に、電解質１１がヨウ素／ヨウ化物イオンや、臭素／臭化物イオンなどの酸化還元対を含む場合であっても、酸化反応による劣化を生じないものが好ましい。
【００２８】
このような導電性微粒子としては、カーボンを主体とする物質からなるものが挙げられ、具体例としては、カーボンナノチューブ、カーボンファイバ、カーボンブラックなどの粒子を例示できる。これらの物質の製造方法はいずれも公知であり、また、市販品を用いることもできる。
【００２９】
対極４（第二フィルム）は、導電性を有する板状をなし、その表面が不導態となるＴｉ板から構成される。また、対極４は、作用極３と対面する表面にＰｔからなる触媒膜（不図示）を有している。
対極４の構成は、上述したようなＰｔ被膜Ｔｉ板に限るものではなく、Ｐｔ板、またはＰｔを被膜した金属板であってよい。あるいは、カーボン板、またはカーボンを被膜した金属板であってよい。
【００３０】
また、作用極３と対極４との間に、作用極５と対極６との短絡を防止するためのセパレータを挿入してもよい。セパレータの材質は、ポリエチレンなどの非導電性の材料から形成されており、厚さは２０μｍ以下であることが好ましいが、電解液に耐え、作用極３と対極４とを絶縁可能であれば、これらに限定はされない。
【００３１】
可視光の透過性を有する第一フィルム５は、ＰＥＴを基板とする高ガスバリア透明フィルムにより形成されているが、ＰＥＴ基板の他に、ポリエチレンナフタレートやフッ素樹脂など、色素増感太陽電池に用いられる樹脂ならば際限なく使用可能である。
【００３２】
第一フィルム５と対極４とを接着するための熱可塑性樹脂６としては、極性基を有する樹脂や、極性基を導入した変性樹脂のフィルム、例えば、ＥＭＡＡやアイオノマーなどの分子鎖中に極性基を有するエチレン系共重合体や、ポリエチレンやポリプロピレンなどのポリオレフィンの酸変性物などを使用することができる。具体的には、ハイミラン、ニュクレル（三井デュポンポリケミカル社製）、バイネル（デュポン社製）、アドテックス（日本ポリエチレン社製）、プリマコール（ダウケミカル社製）などが挙げられる。
【００３３】
耐熱性樹脂からなる第三フィルム１２は、ポリイミドフィルムから形成されることが好ましい。ポリイミドフィルムの他には、アラミド樹脂やフッ素樹脂等、耐薬品性に優れた樹脂であれば、様々な材料を採用可能である。
【００３４】
集電端１０は、集電部７の端部を電気的に接続させたものである。接続の方法としては、金属箔を重ね合わせた上で、抵抗溶接法により結合する方法が好ましい。ただし、結合の方法はこの方法に限ることはなく、複数の第二線材同士を撚り合わせた上で溶接する方法など、発電部２において発生した電子を確実に集電することが可能な方法であればよい。
一方、対極４の集電は、露出した部分からであれば、何れの場所からも集電が可能である。
【００３５】
なお、本実施形態においては、対極４と第一フィルム５の大きさと略同一の大きさとしたが、第一フィルム５と対極４とで作用極３を収容する空間Ｒを形成可能であれば異なる大きさとしてもよい。また、その形状に関しても、本実施形態のような矩形に限らず、円形や多角形のような形状でも実現可能である。
【００３６】
本実施形態は、上述したような構成をすることによって、集電部７と対極４との短絡を防止することができる。
【００３７】
また、第一フィルム５を金属板からなる対極４に直接貼り付けることで、第一フィルム５と対極４との間に空間Ｒを形成し、該空間Ｒに作用極３及び電解質１１を封入する構造とした。この構成は、片側を金属板としたことでガスバリア性が向上した。
さらに、本実施形態の構造は、対極４の片側の面が露出される構造であるため、露出されている対極４の何れの箇所からも集電することができるため、対極４からの集電が容易である。
【００３８】
＜第２実施形態＞
以下、本発明に係る光電変換素子の第２実施形態を図面に基づいて説明する。
図３は、本発明の第２実施形態に係る光電変換素子の概略構成図であり、図３（ａ）は、その平面図である。図３（ｂ）は、図３（ａ）のＤ−Ｄ線に沿う断面図であり、図３（ｃ）は、図３（ａ）のＥ−Ｅ線に沿う断面図である。
第２実施形態は、第１実施形態と比較して、作用極３からの集電方法が異なる。第１実施形態が、作用極３を構成する第二基材９を空間Ｒの外部に延在させることで作用極３からの集電を行っていた。これに対し、第二実施形態においては、空間Ｒの内部において、作用極３に金属箔７ａを抵抗溶接法を用いて結合させている。該金属箔７ａが封止部Ｓを貫通することで、集電部として機能していることが、第２実施形態の特徴である。
つまり、第２実施形態の封止部Ｓは、図３（ｃ）に示すように、集電用金属箔７ａと対極４との間に耐熱性樹脂からなる第三フィルム１２を配置している。封止部Ｓは、熱可塑性樹脂６を熱圧着することにより接着されている。
【００３９】
第２実施形態の光電変換素子１ａは、金属箔７ａを集電部とし、金属箔７ａを熱可塑性樹脂接着剤６で封止する構造としたことによって、第１実施形態の構造と比較して、熱可塑性樹脂６と集電部（金属箔）７ａとの界面がより滑らかとなるため、液密性がより向上する。
【００４０】
＜第３実施形態＞
以下、本発明に係る光電変換素子の第３実施形態を図面に基づいて説明する。
図４は、本発明の第３実施形態に係る光電変換素子の概略構成図であり、図４（ａ）は、その平面図である。図４（ｂ）は、図４（ａ）のＦ−Ｆ線に沿う断面図、図４（ｃ）は、図４（ａ）のＧ−Ｇ線に沿う断面図である。
第３実施形態は、樹脂製の可視光の透過性を有するフィルムからなる平面視矩形の袋状の袋体１５の内部に、テキスタイル構造の作用極３と板状の対極４ｂ（第四フィルム）とを重ね合わせた上で挿入した構造である。作用極３からは、第１実施形態と同様に、第二線材９が延在することで集電部７とされている。
【００４１】
対極４ｂに関しては、第１実施形態の対極４とは形状が異なる。本実施形態の対極４ｂは図４（ａ）に最もよく示されているように、袋体１５の開口部１５ａを介して外部まで延在するような形状を有している。対極４ｂの集電は、袋体１５の外部において対極４ｂが露出されている箇所において行われる。なお、集電端１０と対極４ｂとは、間にセパレータを介在させるなどして絶縁処理を行うことが好ましい。
【００４２】
封止部Ｓ３は、図４（ｃ）に示すように、集電部７と対極４ｂとの間に、耐熱性樹脂からなる第五フィルム１２が配置された上で、熱可塑性樹脂６を配置し熱圧着することにより封止されている。
この構造は、袋状の袋体１５を使用することにより、封止箇所が封止部Ｓ３の一箇所で済むという利点がある。
【００４３】
（実施例）
図１に示す構造の光電変換素子を作製した。
まず、直径５０μｍのＴｉ線８，９（線材）を、織機により布状（テキスタイル）に製織した。縦横のＴｉ線が織り重ねられる矩形部分（テキスタイル部）のサイズは５ｃｍ×５ｃｍとし、Ｔｉ線の本数は縦横それぞれ１８０本とした。
縦横に織られるＴｉ線のうち一方は、集電部７として、布上部に対して外方に引き出されるように、他方のＴｉ線に対して十分長くなるように製織した。
【００４４】
このテキスタイル部にＴｉＯ２ペースト（触媒化成製）を塗布した後、電気炉で５００℃、１時間焼結して多孔質ＴｉＯ２膜付きＴｉテキスタイル部を得た。ＴｉＯ２の膜厚はおよそ１２μｍであった。
【００４５】
次に、上記電極を、ルテニウム色素（Ｎ７１９と呼ばれる）の０．３ｍＭ、アセトニトリル／tert-ブタノール＝１：１溶液に浸漬し、室温で２４時間放置してＴｉＯ２表面に色素を担持した。色素溶液から引き上げた後、上記混合溶媒で洗浄し、これを作用極３とした。
【００４６】
一方、三元ＲＦスパッタ装置を用いてＴｉ板上にＰｔを蒸着させたものを対極４とした。対極４のサイズは５．６ｃｍ×５．６ｃｍとした。
【００４７】
対極４と同様に５．６ｃｍ×５．６ｃｍのサイズとしたＰＥＴを基板とする高ガスバリア透明フィルム５（第一フィルム）の四辺に接着剤として熱可塑性樹脂６（アイオノマー樹脂）を幅２ｍｍとなるように配置した。集電部７が引き出される辺においては、集電部７と対極４との間に耐熱性樹脂からなるフィルム１２（ポリイミドフィルム、第三フィルム）を配置した。さらに、該耐熱性樹脂フィルムの表裏に熱可塑性樹脂６を配置し、加熱することで、透明フィルム５と対極４との間に集電部７と耐熱性樹脂フィルム１２を挟んだ上で封止した。
熱圧着されていない箇所から、メトキシアセトニトリルを溶媒とする揮発性電解質を注入した。最後に電解液注入部を熱圧着することによって、発電部を封止した。
【００４８】
以上のようにして作製された光電変換素子に、ソーラーシミュレータ（ＡＭ１．５、１００ｍＷ／ｃｍ２）にて光を照射し、電流電位曲線を測定した。その結果、光電変換効率は、２．７％であった。また、対極と集電部との間で短絡は発生しなかった。
【００４９】
（比較例）
耐熱性樹脂フィルムを対極と集電部との間に介在させない構成の色素増感型光電変換素子を作製した。しかし、作製した５個のうち２個において、集電部と対極との間で短絡が発生し、太陽電池として機能しなかった。
【００５０】
以上のことから、本発明により、テキスタイル構造の作用極を用いた色素増感型光電変換素子において、集電部と対極との短絡を防止することができる色素増感型光電変換素子を提供できることが判明した。
【産業上の利用可能性】
【００５１】
本発明は、金属線を電極に用いた光電変換素子に広く適用可能である。
【符号の説明】
【００５２】
Ｒ…空間、Ｓ…封止部、１…光電変換素子、２…発電部、３…作用極、４…対極（第二フィルム）、５…第一フィルム、６…熱可塑性樹脂、７…集電部、８…第一基材、９…第二基材、１０…集電端、１１…電解質、１２…第三フィルム、１３…多孔質酸化物半導体層、１５…袋体。
【図１】
0005604090.tif 000002
【図２】
0005604090.tif 000003
【図３】
0005604090.tif 000004
【図４】
0005604090.tif 000005
【図５】
0005604090.tif 000006